Procédé de rectification d’un film polymère (3) comprenant les étapes de : a) fourniture d’un premier substrat (1) comprenant une surface avant (2), la surface avant (2) présentant une énergie de surface inférieure à environ 22 mJ/m², b) étalement d’un polymère thermoplastique sur la surface avant (2) conduisant à la formation d’un film polymère (3) et d’au moins une zone démouillée (8) de la surface avant (2), c) fourniture d’un second substrat (4) comprenant une surface antiadhésive (5), d) collage du film polymère (3) et de la surface antiadhésive (5) conduisant à la formation d’une interface de collage (7) présentant une énergie d’adhérence (Ea2) inférieure à l’énergie d’adhérence (Ea1) entre le film polymère (3) et la surface avant (2), e) application d’un traitement de fluage au film polymère (3) de sorte que l’au moins une zone démouillée (8) de la surface avant (2) se couvre par le fluage du film polymère (3), et f) démontage du second substrat (4) et du premier substrat (1) à l’interface de collage (7) de sorte à obtenir la surface avant (2) totalement couverte par le film polymère (3) rectifié. Procédé de rectification d’un film polymère (3) selon la revendication 1, dans lequel le traitement de fluage selon l’étape e) est obtenu par application d’un traitement thermique au film polymère (3) de sorte que le film polymère (3) atteint une viscosité inférieure à 10 4 Pa.s. Procédé de rectification d’un film polymère (3) selon l’une des revendications 1 à 2, dans lequel l’étape e) du traitement de fluage est complétée par application d’une compression sur le premier substrat (1) collé au second substrat (4). Procédé de rectification d’un film polymère (3) selon l’une des revendications 1 à 3, dans lequel l’étape f) de démontage comprend l’application d’une contrainte mécanique à l’interface de collage (7) entre le film polymère (3) et la surface antiadhésive (5). Procédé de rectification d’un film polymère (3) selon l’une des revendications 1 à 4, dans lequel le second substrat (4) comprend une plaquette rigide (4’) et un film antiadhésif (5’), le film antiadhésif (5’) formant la surface antiadhésive (5). Procédé de rectification d’un film polymère (3) selon la revendication 5, dans lequel le film antiadhésif (5’) est obtenu en disposant une feuille de matériau antiadhésif sur ladite plaquette rigide (4’), tel qu’une feuille de polyimide UPILEX-S ou de téflon/PTFE. Procédé de rectification d’un film polymère 3 selon l’une des revendications 1 à 4, dans lequel le second substrat (4) est une plaque de téflon. Procédé de rectification d’un film polymère (3) selon l’une des revendications 1 à 7, lequel comprend avant l’étape b) une étape de détourage comprenant le retrait de matière à partir de la surface avant (2) du premier substrat (1) de sorte à former un évidement (6) dans une région périphérique annulaire du premier substrat (1). Structure multicouche (20) comprenant un film polymère (3) rectifié couvrant la totalité d’une surface avant (2) d’un premier substrat (1), la surface avant (2) présentant une énergie de surface inférieure à environ 22 mJ/m². Structure intermédiaire (10) comprenant la structure multicouche (20) selon la revendication 9 et un second substrat (4), le film polymère (3) étant collé à une surface antiadhésive (5) du second substrat (4) avec une énergie d’adhérence (Ea2) inférieure à l’énergie d’adhérence (Ea1) entre le film polymère (3) et la surface avant (2) du premier (1).